(57)【要約】【課題】計時器用部品の内側要素として用いる優れた合金を製造する。【解決手段】計時器用部品の内側要素（１）に用いられる面心立方構造を有する単相の合金であって、少なくとも銅とニッケルを含有し、銅とニッケルを合計で５０重量％以上、全重量の５０重量％以上の銅及び／又は１５．０重量％以上のニッケル、２．０重量％以下のマンガンを含有する。計時器用部品の所定の形及び寸法構成を有する内側要素を製造する方法であって、上記物質で作られた原料を用意し、所定の形及び寸法構成に対応する仕上り寸法構成を有する計時器用部品の内側要素を得るために原料を機械加工する。【選択図】  図１
2016224036.tif 000002
【特許請求の範囲】
【請求項１】
計時器用部品の内側要素（１）に用いられる面心立方構造を有する単相の合金であって、
当該合金は、少なくとも銅とニッケルを含有し、銅とニッケルを合計で５０重量％以上含有し、全重量の５０重量％以上の銅及び／又は１５．０重量％以上のニッケルを含有し、２．０重量％以下のマンガンを含有する
ことを特徴とする単相の合金。
【請求項２】
当該合金は、１５．０重量％以上のニッケルを含有し、かつ、５０重量％以上の亜鉛及び／又は８．０重量％以上のニッケルを含有する
ことを特徴とする請求項１に記載の単相の合金。
【請求項３】
当該合金は、２０．０〜３０．０重量％のニッケルを含有し、かつ、０．０〜２．０重量％のマンガン及び／又は鉄及び／又はクロム及び／又はジルコニウム及び／又はケイ素を含有するキュプロニッケル、又は８．０重量％以上の亜鉛を含有するニッケルシルバー合金、のいずれかである
ことを特徴とする請求項１に記載の単相の合金。
【請求項４】
計時器用部品の所定の形及び寸法構成を有する内側要素（１）を製造する方法であって、
少なくとも銅を含有し銅とニッケルを合計で５０重量％以上含有する面心立方構造を有する単相の合金で作られたシート状、細長片状又は棒状の原料を用意し、
前記所定の形及び寸法構成に対応する仕上り寸法構成を有する計時器用部品の内側要素（１）を得るために前記原料を機械加工し、
前記機械加工は、型押し及び／又は切断及び／又は押圧及び／又は切断物の除去によって達成され、
前記計時器用部品の内側要素（１）を仕上り寸法までダイヤモンド研磨し、
電気めっきを施したり又は被覆せずに、ダイヤモンド研磨をした後すぐに、前記内側要素を使用し、
当該合金は、全重量の５０重量％以上の銅及び／又は１５．０重量％以上のニッケルを含有するように選択され、当該合金は、２．０重量％以下のマンガンを含有する
ことを特徴とする方法。
【請求項５】
当該合金は、全重量の１５．０重量％以上のニッケルを含有するように選択され、
当該合金は、８．０重量％以上の亜鉛又は５０重量％以上のニッケルのいずれかを含有する
ことを特徴とする請求項４に記載の方法。
【請求項６】
当該合金は、全重量の１５．０重量％以上のニッケルを含有するように選択され、
当該合金は、２０．０〜３０．０重量％のニッケルを含有し０．０〜２．０重量％のマンガン及び／又は鉄及び／又はクロム及び／又はジルコニウム及び／又はケイ素を含有するキュプロニッケル、又は８．０重量％以上の亜鉛を含有するニッケルシルバー合金、のいずれかである
ことを特徴とする請求項４に記載の方法。
【請求項７】
当該合金は、全重量の６３．０重量％以上のニッケル、全重量の２．０重量％以下のマンガン、全重量の２．５重量％以下の鉄、全重量の０．５重量％以下のケイ素、全重量の０．３重量％以下の炭素、全重量の０．０２％以下の硫黄、２８．０〜３４．０重量％の全重量の銅を合計で１００重量％となるように含有するようなＭｏｎｅｌ（登録商標）であるように選択される
ことを特徴とする請求項５に記載の方法。
【請求項８】
当該合金は、全重量の６３．０重量％以上のニッケル、全重量の１．５重量％以下のマンガン、全重量の２．０重量％以下の鉄、全重量の０．５重量％以下のケイ素、全重量の０．２５重量％以下の炭素、全重量の０．０１重量％以下の硫黄、全重量の２．３〜３．１５重量％のアルミニウム、全重量の０．３５〜０．７５重量％のチタン、全重量の２７．０〜３３．０重量％の銅を合計で１００重量％となるように含有するようなＭｏｎｅｌ（登録商標）であるように選択される
ことを特徴とする請求項５に記載の方法。
【請求項９】
当該合金は、５０重量％以上の銅を含有するように選択され、当該合金は、全重量の１５．０重量％以上のニッケルを含有するように選択される
ことを特徴とする請求項４に記載の方法。
【請求項１０】
当該合金は、１９．０〜３０．０重量％のニッケルを含有し、０．０〜２．０重量％のマンガン及び／又は鉄及び／又はクロム及び／又はジルコニウム及び／又はケイ素を含有し、１００重量％までの合計組成の残りの量の銅を含有するキュプロニッケルであるように選択される
ことを特徴とする請求項９に記載の方法。
【請求項１１】
当該合金は、１９．０〜２３．０重量％のニッケル、０．０〜２．０重量％の亜鉛及び／又はマンガン及び／又は鉄、１００重量％までの合計組成の残りの量の銅を含有するキュプロニッケルであるように選択される
ことを特徴とする請求項９に記載の方法。
【請求項１２】
当該合金は、２４．０〜２６．０重量％のニッケル、０．０〜０．５重量％の亜鉛及び／又はマンガン及び／又は鉄、１００重量％までの合計組成の残りの量の銅を含有するキュプロニッケルであるように選択される
ことを特徴とする請求項９に記載の方法。
【請求項１３】
当該合金は、２９．０〜３２．０重量％のニッケル、０．０〜０．５重量％の亜鉛及び／又はマンガン及び／又は鉄、１００重量％までの合計組成の残りの量の銅を含有するキュプロニッケルであるように選択される
ことを特徴とする請求項９に記載の方法。
【請求項１４】
当該合金は、耐変色性を改善するために０．５〜５．０重量％のスズを含有する
ことを特徴とする請求項９に記載の方法。
【請求項１５】
当該合金は、５０重量％以上の銅を含有するように選択され、当該合金は、銅−アルミニウム、Ｃｕ８９Ａｌ５Ｚｎ５Ｓｎ１又はＣｕ９２Ａｌ６Ｎｉ２のタイプであるように選択される
ことを特徴とする請求項４に記載の方法。
【請求項１６】
当該合金は、８重量％以上の亜鉛を含有するように選択される
ことを特徴とする請求項５に記載の方法。
【請求項１７】
当該合金は、全重量の８重量％以上の亜鉛、全重量の２０重量％以上のニッケル、１００重量％までの合計組成の残りの量の銅を含有するニッケルシルバーであるように選択される
ことを特徴とする請求項１６に記載の方法。
【請求項１８】
当該合金は、全重量の５０．０重量％以上の銅を含有する
ことを特徴とする請求項１６に記載の方法。
【請求項１９】
前記ニッケルシルバーは、全重量の１１重量％以上の亜鉛を含有する
ことを特徴とする請求項１７又は１８に記載の方法。
【請求項２０】
当該合金は、全重量の２５重量％以上のニッケルを含有するニッケルシルバーであるように選択される
ことを特徴とする請求項１６に記載の方法。
【請求項２１】
当該合金は、全重量の５３．０重量％以上の銅、全重量の２５．０重量％以上のニッケル、全重量の８．０〜２０．０重量％の亜鉛を含有するＡＲＣＡＰであるニッケルシルバーであるように選択される
ことを特徴とする請求項１６に記載の方法。
【請求項２２】
当該合金は、全重量の６０．０〜６１．０重量％の銅、全重量の２４．０〜２６．０重量％のニッケル、全重量の１１．０〜１２．０重量％の亜鉛を含有するＡＰ１ＤタイプのＡＲＣＡＰであるニッケルシルバーであるように選択される
ことを特徴とする請求項１６に記載の方法。
【請求項２３】
当該合金は、ニッケル、マンガン、アルミニウム、スズ、クロム及びジルコニウムから選択される変色を制限する少なくとも１つの元素を含有する
ことを特徴とする請求項４に記載の方法。
【請求項２４】
当該方法によって製造された部品の内側要素（１）を、腕時計（１０）又は計時器の内部のユーザーと接触しない領域に組み入れる
ことを特徴とする請求項４に記載の方法。
【発明の詳細な説明】
【技術分野】
【０００１】
本発明は、計時器用部品の内側要素に用いられる面心立方構造を有する単相の合金であって、少なくとも銅とニッケルを含有し、銅とニッケルを合計で５０重量％以上含有するものに関する。
【０００２】
本発明は、さらに、計時器用部品の所定の形及び寸法構成を有する内側要素を製造する方法であって、少なくとも銅を含有し銅とニッケルを合計で５０重量％以上含有する面心立方構造を有する単相の合金で作られたシート状、細長片状又は棒状の原料を用意するものに関する。
【０００３】
本発明は、計時器用部品の内側要素の分野に関し、特に、腕時計用のものに関する。
【背景技術】
【０００４】
計時器用の外側部品の製造には非常に注意する必要がある。なぜなら、これらの部品は目立ち、製造業者のブランドイメージや市場での立場に影響を与えるからである。
【０００５】
外側部品は、ニッケルが塩として析出しにくいことが確実な耐食性材料で必ず作られているものである。なぜなら、ユーザーの皮膚と接しているからである。しかし、計時器用の部品の内側要素は、計時器の内部に閉じ込められているが風防を通して見ることができ、このような内側要素には、他の様々な材料を使用することができる。
【０００６】
したがって、ロジウムめっきされた黄銅で作られた部品の内側要素、特に、装飾、が知られている。これらの要素は、非常に満足する外観を有する。ただし、取扱時や組み立て時に非常に注意深く保護する必要がある。被覆の脆弱な性質のためである。この被覆の脆弱な性質は、一般的には、電気めっき処理によって発生する。これは、電気めっき処理の前に存在するいずれの欠陥をも強調してしまう。
【０００７】
Straumann名義のフランス特許FR1049188は、硬化可能な合金で作られた計時器デバイス用の部品について記載している。この合金のニッケルとマンガンの合計含有量は、５０％以上であり、残りは、銅と通常の不純物によって形成されている。いくつかの例は、銅とニッケルの合計含有量が５０％以上のものについても言及している。
【発明の概要】
【発明が解決しようとする課題】
【０００８】
計時器用部品の内側要素として用いる優れた合金を製造する。
【課題を解決するための手段】
【０００９】
このために、本発明は、計時器用部品の内側要素に用いられる面心立方構造を有する単相の合金であって、少なくとも銅とニッケルを含有し、銅とニッケルを合計で５０重量％以上含有するものに関する。
【００１０】
本発明は、さらに、請求項４に記載の所定の形及び寸法構成を有する計時器用部品の内側要素を製造する方法に関する。
【００１１】
添付図面を参照しながら下記の詳細な説明を読むことで、本発明の他の特徴及び利点を理解することができるであろう。
【図面の簡単な説明】
【００１２】
【図１】特定の装飾の場合における計時器用部品の内側要素の上から見た概略斜視図である。
【図２】特定の装飾の場合における計時器用部品の内側要素の下から見た概略斜視図である。
【図３】特定の装飾の場合における計時器用部品の内側要素の上から見た概略図である。
【図４】特定の装飾の場合における計時器用部品の内側要素の長手方向の概略断面図である。
【図５】このような装飾を有する腕時計の概略図を示している。
【発明を実施するための形態】
【００１３】
ここでは、「計時器用部品の内側要素」は、ユーザーに見えるが風防、保護壁、裏蓋などによって保護されているので直ちにアクセス可能であるわけではない腕時計ないし計時器の部品のいずれの要素をも意味する。
【００１４】
具体的には、計時器用部品の内側要素は、装飾、針、記号、設定などによって構成することかできる。
【００１５】
本発明は、計時器用部品の内側要素に用いられる面心立方構造を有する単相の合金であって、少なくとも銅とニッケルを含有し、合計で５０重量％以上の銅とニッケルを含有するものに関する。
【００１６】
本発明によると、当該合金は、全重量の５０重量％以上の銅及び／又は１５．０重量％以上のニッケルを含有し、この場合において、当該合金は、２．０重量％以下のマンガンを含有する。
【００１７】
より詳細には、この合金が１５．０重量％以上のニッケルを含有する場合、５０重量％以上の亜鉛及び／又は８．０重量％以上のニッケルを含有する。
【００１８】
さらに詳細には、計時器用部品の内側要素１を作るために、１５．０〜３０．０重量％のニッケルを含有し０．０〜２．０重量％のマンガン及び／又は鉄及び／又はクロム及び／又はジルコニウム及び／又はケイ素を含有するキュプロニッケル、又は８．０重量％以上の亜鉛を含有するニッケルシルバー合金、のいずれかであるような合金が用いられる。
【００１９】
より詳細には、当該合金は、２０．０〜３０．０重量％のニッケルを含有し０．０〜２．０重量％のマンガン及び／又は鉄及び／又はクロム及び／又はジルコニウム及び／又はケイ素を含有するキュプロニッケル、又は８．０重量％以上の亜鉛を含有するニッケルシルバー合金のいずれかである。
【００２０】
電気めっき処理が施された部品についてのいずれの既知の表面状態についての課題を克服するために、本発明は、任意の電気めっき処理を行わずに、加工後状態において直ちに用いることができる計時器用部品の内側要素を作ることを提案するものである。
【００２１】
ここにおいて、用語「加工」は、以下のような通常の製造法を包含するものである。すなわち、型押し、切断、切断物の除去、精密研削、つや出し、研磨、ダイヤモンド研磨などである。
【００２２】
したがって、これらの要素は、機械加工、型押し、切断、ダイヤモンド研磨をすることができ、展性がある材料で作られており（特に、細長材を機械加工する場合に足部を鍛造するために）、均一な色を有し、特に、変色に強く、長い時間にわたって非常に安定している。
【００２３】
望まれる均一な色は、通常、灰色、又は金色、特に、イエローゴールド、ホワイトゴールド又はローズゴールドである。
【００２４】
本発明は、さらに、所定の形及び寸法構成を有するこのような計時器用部品用の内側要素１を製造する方法に関する。
【００２５】
本発明によると、５０重量％以上の銅とニッケルの合計含有量を有する面心立方構造の単相の合金から作られたシート状、細長片状又は棒状の原料が用意され、この原料は、機械加工され、所定の形及び寸法構成に対応する仕上り寸法を有する計時器用部品の内側要素１を得る。
【００２６】
この機械加工は、型押し及び／又は切断及び／又は押圧及び／又は切断物の除去をすることによって達成され、計時器用部品の内側要素１は、仕上り寸法までダイヤモンド研磨され、要素１は、ダイヤモンド研磨の後すぐに電気めっき処理又は被覆をされずに用いられる。
【００２７】
本発明によると、この合金は、少なくとも銅を含有し、５０重量％以上の銅及び／又は１５．０重量％以上のニッケルを含有するように選択され、この場合において、当該合金は、好ましくは、２．０重量％以下のマンガンを含有する。
【００２８】
この定義を満たす様々な適切な合金組成を下に記載する。
【００２９】
より詳細には、当該合金は、１５．０〜３０．０重量％のニッケルを含有し０．０〜２．０重量％のマンガン及び／又は鉄及び／又はクロム及び／又はジルコニウム及び／又はケイ素を含有するキュプロニッケル、又は８．０重量％以上の亜鉛を含有するニッケルシルバー合金、のいずれかであるように選択される。
【００３０】
さらに詳細には、当該合金は、２０．０〜３０．０重量％のニッケルを含有し０．０〜２．０重量％のマンガン及び／又は鉄及び／又はクロム及び／又はジルコニウム及び／又はケイ素を含有するキュプロニッケル、又は８．０重量％以上の亜鉛を含有するニッケルシルバー合金、のいずれかであるように選択される。
【００３１】
より詳細には、この方法を実現するために、全重量の１５重量％以上のニッケルを含有する合金が選択される。
【００３２】
特定の好ましい実施形態の１つにおいて、この合金は、ニッケル、マンガン、アルミニウム、スズ、クロム、ジルコニウムなどから選択される少なくとも１つの変色を制限する元素を含有する。
【００３３】
より詳細には、全重量の１９．０重量％以上のニッケルを含有する。
【００３４】
代替形態において、この合金は、全重量の５０．０重量％以上の銅を含有する。
【００３５】
別の形態において、この合金は、全重量の５０．０重量％以上のニッケルを含有する。
【００３６】
より詳細には、第１の実施形態において、当該合金は、全重量の５０重量％以上の銅を含有し、当該合金は、１５．０重量％以上のニッケルを含有するように選択される。
【００３７】
より詳細には、選択される合金は、１９．０〜３０．０重量％のニッケルを含有し０．０〜２．０重量％のマンガン及び／又は鉄及び／又はクロム及び／又はジルコニウム及び／又はケイ素を含有し１００重量％までの合計組成の残りの量の銅を含有するキュプロニッケルである。
【００３８】
第１のキュプロニッケルの変種において、当該合金は、１９．０〜２３．０重量％のニッケルを含有し、０．０〜１．０重量％の亜鉛及び／又はマンガン及び／又は鉄を含有し、１００重量％までの合計組成の残りの量の銅を含有する。
【００３９】
ＣｕＮｉ２５タイプの第２のキュプロニッケルの変種において、当該合金は、２４．０〜２６．０重量％のニッケルを含有し、０．０〜０．５重量％の亜鉛及び／又はマンガン及び／又は鉄を含有し、１００重量％までの合計組成の残りの量の銅を含有する。
【００４０】
ＣｕＮｉ３０タイプの第３のキュプロニッケルの変種において、当該合金は、２９．０〜３２．０重量％のニッケルを含有し、０．０〜０．５重量％の亜鉛及び／又はマンガン及び／又は鉄を含有し、１００重量％までの合計組成の残りの量の銅を含有する。
【００４１】
これらのキュプロニッケルの変種のうちの１つにおいて、当該合金は、より詳細には、耐変色性を改善するために、０．５〜５．０重量％のスズを含有する。
【００４２】
第２の実施形態において、当該合金は、全重量の８．０重量％以上の亜鉛を含有するニッケルシルバーである。より詳細には、当該合金は、全重量の２０重量％以上のニッケルを含有し、１００重量％までの合計組成の残りの量の銅を含有する。より詳細には、この合金は、全重量の５０．０重量％以上の銅を含有する。
【００４３】
第１のニッケルシルバーの変種において、当該合金は、全重量の１１重量％以上の亜鉛を含有する。
【００４４】
第２のニッケルシルバーの変種において、当該合金は、全重量の２５．０重量％以上のニッケルを含有する。
【００４５】
第３のニッケルシルバーの変種において、当該合金は、全重量の１１重量％以上の亜鉛及び全重量の２５．０重量％以上のニッケルの両方を含有する。
【００４６】
第４のニッケルシルバーの変種において、当該合金は、全重量の５３．０重量％以上の銅、全重量の２５．０重量％以上のニッケル、全重量の８．０〜２０．０重量％の亜鉛を含有するＡＲＣＡＰである。
【００４７】
第５のニッケルシルバーの変種において、当該合金は、全重量の６０．０〜６１．０重量％の銅を含有し、全重量の２４．０〜２６．０重量％のニッケルを含有し、全重量の１１．０〜１２．０重量％の亜鉛を含有するＡＰ１ＤタイプのＡＲＣＡＰである。
【００４８】
第６のニッケルシルバーの変種において、当該合金は、全重量の６０．０〜６１．０重量％の銅を含有し、全重量の２４．０〜２６．０重量％のニッケル、全重量の１１．０〜１２．０重量％の亜鉛、０〜２．５重量％の他の元素を含有するＡＰ１ＤタイプのＡＲＣＡＰである。より詳細には、この他の元素は、マンガンである。
【００４９】
第３の実施形態において、この合金は、全重量の１９．０〜３１．０重量％のマンガンを含有する、ＣｕＮｉＭｎタイプの合金、すなわち、銅−ニッケル−マンガン合金である。
【００５０】
より詳細には、この銅−ニッケル−マンガン合金は、全重量の１９．０〜３１．０重量％のニッケルを含有する。
【００５１】
第４の実施形態において、この合金は、Ｍｏｎｅｌ（登録商標）タイプのものである。
【００５２】
第１のＭｏｎｅｌ（登録商標）の変種において、当該合金は、全重量の６３．０重量％以上のニッケル、全重量の２．０重量％以下のマンガン、全重量の２．５重量％以下の鉄、全重量の０．５重量％以下のケイ素、全重量の０．３重量％以下の炭素、全重量の０．０２％以下の硫黄、全重量の２８．０〜３４．０重量％の銅を、合計で１００重量％となるように含有する。
【００５３】
第２のＭｏｎｅｌ（登録商標）の変種において、当該合金は、全重量の６３．０重量％以上のニッケル、全重量の１．５重量％以下のマンガン、全重量の２．０重量％以下の鉄、全重量の０．５重量％以下のケイ素、全重量の０．２５重量％以下の炭素、全重量の０．０１重量％以下の硫黄、全重量の２．３〜３．１５重量％のアルミニウム、全重量の０．３５〜０．７５重量％のチタン、全重量の２７．０〜３３．０重量％の銅を合計で１００重量％となるように含有する。
【００５４】
上で選択された合金のすべてによって、数多くの時計における用途と相性がいい均一な灰色の色を得ることが可能になる。
【００５５】
また、金や５Ｎ金によって色を付けられた合金を用いることもできる。イエローゴールドについては、ノルディックゴールド、合金Ｃｕ８９Ａｌ５Ｚｎ５Ｓｎ１、合金Ｃｕ９２Ａｌ６Ｎｉ２、又は他の銅−アルミニウムタイプの合金が適切である。これらの合金は、さらに、単相の銅ベースの合金であり、耐変色性及び黄色はアルミニウムの追加によって得られる。
【００５６】
本発明は、このようにして部品のために形成される要素１に関し、これは、ダイヤモンド研磨の後に用いることができる。
【００５７】
本発明は、さらに、このような部分用の要素１を少なくとも１つ有する計時器、特に、腕時計１０に関する。
【符号の説明】
【００５８】
１  内側要素
２  足部
１０  腕時計
【図１】
2016224036.tif 000003
【図２】
2016224036.tif 000004
【図３】
2016224036.tif 000005
【図４】
2016224036.tif 000006
【図５】
2016224036.tif 000007